(57)【要約】【課題】工程及び薬剤の数が少なく、カルシウム成分及び鉛成分を含有する微粉末から、カルシウム成分及び鉛成分を、鉛成分の高い回収率を常に確保しつつ、分別して回収しうる処理方法を提供する。【解決手段】（Ａ）カルシウム成分及び鉛成分を含有する微粉末と、水と、硫酸を混合して、ｐＨが6.0以下でありかつ硫酸カルシウムを含むスラリーを得る工程と、（Ｂ）工程（Ａ）で得たスラリーに硫化剤を加えて、硫酸カルシウム及び鉛硫化物を含むスラリーを得る工程と、（Ｃ）工程（Ｂ）で得たスラリーのｐＨを測定し、ｐＨが6.0を超えている場合は、スラリーに硫酸を加えて、再度、ｐＨを6.0以下に調整する工程と、（Ｄ）工程（Ｃ）で得たスラリーに捕収剤を加えて、鉛硫化物を疎水化させる工程と、（Ｅ）工程（Ｄ）で得たスラリーを浮遊選鉱処理して、鉛硫化物を含む浮鉱と、硫酸カルシウムを含む沈鉱を得る工程を含む。【選択図】図１
2008093510.tif 000002
【特許請求の範囲】
【請求項１】
（Ａ）カルシウム成分及び鉛成分を含有する微粉末と、水と、硫酸を混合して、ｐＨが６．０以下であり、かつ、固体分である硫酸カルシウムを含むスラリーを得る硫酸カルシウム生成工程と、
（Ｂ）工程（Ａ）で得られた前記スラリーに硫化剤を加えて、固体分である硫酸カルシウム及び鉛硫化物を含むスラリーを得る鉛硫化物生成工程と、
（Ｃ）工程（Ｂ）で得られた前記スラリーのｐＨを測定し、ｐＨが６．０を超えている場合は、前記スラリーに硫酸を加えて、再度、ｐＨを６．０以下に調整するｐＨ調整工程と、
（Ｄ）工程（Ｃ）で得られた前記スラリーに捕収剤を加えて、スラリーに含まれる鉛硫化物を疎水化させる鉛硫化物疎水化工程と、
（Ｅ）工程（Ｄ）で得られた前記スラリーを浮遊選鉱処理して、鉛硫化物を含む浮鉱と、硫酸カルシウムを含む沈鉱を得る鉛・カルシウム分離工程と、
を含むことを特徴とするカルシウム成分及び鉛成分を含有する微粉末の処理方法。
【請求項２】
カルシウム成分及び鉛成分を含有する微粉末と水との混合物であるスラリーを貯留するための攪拌手段付きの第１の貯留槽と、第１の貯留槽内のスラリーに硫酸を加えるための第１の硫酸供給手段と、第１の貯留槽内のスラリーのｐＨを測定するための第１のｐＨ測定手段とを備えた硫酸カルシウム生成装置と、
該硫酸カルシウム生成装置で得られた前記スラリーを貯留するための攪拌手段付きの第２の貯留槽と、第２の貯留槽内のスラリーに硫化剤を加えるための硫化剤供給手段とを備えた鉛硫化物生成装置と、
該鉛硫化物生成装置で得られた前記スラリーを貯留するための攪拌手段付きの第３の貯留槽と、第３の貯留槽内のスラリーに硫酸を加えるための第２の硫酸供給手段と、該スラリーのｐＨを測定するための第２のｐＨ測定手段とを備えたｐＨ再調整装置と、
該ｐＨ再調整装置で得られた前記スラリーを貯留するための攪拌手段付きの第４の貯留槽と、第４の貯留槽内のスラリーに捕収剤を加えるための捕収剤供給手段を備えた鉛硫化物疎水化装置（ただし、第４の貯留槽は、前記ｐＨ再調整装置の第３の貯留槽と兼用してもよい。）と、
該鉛硫化物疎水化装置で得られた前記スラリーを浮遊選鉱処理するための浮遊選鉱装置と、
を備えたことを特徴とするカルシウム成分及び鉛成分を含有する微粉末の処理システム。
【発明の詳細な説明】
【技術分野】
【０００１】
本発明は、セメントキルンの排ガスの一部を抽気する塩素バイパス技術で得られる微粉末等のカルシウム成分及び鉛成分を含有する微粉末の処理方法に関し、より詳しくは、カルシウム成分及び鉛成分を含有する微粉末に含まれているカルシウム成分及び鉛成分を分別して回収するための処理方法並びに処理システムに関する。
【背景技術】
【０００２】
家庭ごみ、焼却灰等の廃棄物を原料の一部として用いるセメントキルンにおいては、塩素の含有率が高い排ガスが発生する。この排ガスは、塩素バイパス技術によって処理される。塩素バイパス技術とは、セメントキルンの排ガスの一部を抽気した後、この抽気した高温の排ガス中の粗粉（塩素含有量が少ない固体分）をサイクロンで捕集し、セメント原料としてセメントキルンに戻す一方、サイクロンを通過した排ガスを冷却して生じる微粉末（塩素含有量が多い固体分）を、バグフィルター等の集塵機で捕集して、塩素成分を除去する技術をいう。捕集した微粉末は、カルシウム成分、カリウム成分、鉛成分、塩素成分等を含む。なお、この微粉末は、カリウム成分、鉛成分、塩素成分等を除去すれば、カルシウム成分を主成分とするセメント原料として、セメントキルンに戻すことができる。
【０００３】
一方、塩素成分、カルシウム成分、及び鉛成分等の重金属成分を含むダストに対して、浮遊選鉱を行い、カルシウム成分と、鉛成分等の重金属成分とを分別して回収する技術が知られている。
例えば、廃棄物を焼却した際に発生する飛灰を処理する方法であって、炭酸ガスを吹送しながら水を用いて飛灰を洗浄する洗浄工程と、該洗浄工程で得られた固体残渣に対して、炭酸カルシウム用浮選剤を用いて浮遊選鉱を行い、フロス（浮鉱）として炭酸カルシウムを回収する第１浮遊選鉱工程と、該第１浮遊選鉱工程の沈降残渣（沈鉱）に硫酸を加えるなどして重金属の金属塩を生成し、さらに水を加えて金属塩を溶解すると同時に、溶解した銅イオンを金属銅として析出させ、該金属銅、硫酸鉛等を含む混合物を生成させた後、この混合物を濾過等によって濾滓として回収する浸出工程と、該浸出工程で回収した濾滓に対して、硫化剤等の活性化剤と、捕収剤及び起泡剤とを用いて浮遊選鉱を行い、フロス（浮鉱）として金属銅及び硫酸鉛を回収する第２浮遊選鉱工程とを有する飛灰の処理方法が、提案されている（特許文献１）。
【特許文献１】特開平８−３２３３２１号公報
【発明の開示】
【発明が解決しようとする課題】
【０００４】
上述の塩素バイパス技術で得られる微粉末は、カルシウム成分、カリウム成分、鉛成分、塩素成分等を含むものである。このうち、カリウム成分、塩素成分等は、水洗処理後の濾液中の成分として回収することができる。
しかし、セメント原料として利用可能なカルシウム成分と、非鉄精錬原料として利用可能な鉛成分を、例えば、上述の文献に記載された技術を用いて分別して回収しようとすると、工程や薬剤の数が多いため、多大の手間を要し、かつ高コストになる。
一方、カルシウム成分及び鉛成分を含む微粉末から、カルシウム成分及び鉛成分を分別して回収するに際し、微粉末の成分組成が処理毎に変動する場合であっても、常に、鉛成分の回収率等を、一定の値以上に高く維持することが望まれている。
そこで、本発明は、工程及び薬剤の数が少なく、しかも簡易な操作によって、カルシウム成分及び鉛成分を含有する微粉末から、カルシウム成分及び鉛成分を、鉛成分の高い回収率を常に確保しつつ、分別して回収することができる処理方法を提供することを目的とする。
【課題を解決するための手段】
【０００５】
本発明者は、上記課題を解決するために鋭意検討した結果、カルシウム成分及び鉛成分を含有する微粉末と、水と、硫酸を混合して、ｐＨが６．０以下である、硫酸カルシウムを含むスラリーを得た後、このスラリーに硫化剤を加えて、鉛硫化物を生成させ、次いで、このスラリーのｐＨを測定して、ｐＨが６．０を超えている場合は、このスラリーに硫酸を加えて、再度、ｐＨを６．０以下に調整し、その後、このスラリーに対して、鉛硫化物の疎水化処理、および浮遊選鉱を行えば、微粉末の成分組成の変動にかかわらず、鉛成分について高い回収率が確実に得られるなどの利点を得ることができることを見出し、本発明を完成した。
【０００６】
すなわち、本発明は、以下の［１］〜［２］を提供するものである。
［１］  （Ａ）カルシウム成分及び鉛成分を含有する微粉末と、水と、硫酸を混合して、ｐＨが６．０以下であり、かつ、固体分である硫酸カルシウムを含むスラリーを得る硫酸カルシウム生成工程と、
（Ｂ）工程（Ａ）で得られた前記スラリーに硫化剤を加えて、固体分である硫酸カルシウム及び鉛硫化物を含むスラリーを得る鉛硫化物生成工程と、
（Ｃ）工程（Ｂ）で得られた前記スラリーのｐＨを測定し、ｐＨが６．０を超えている場合は、前記スラリーに硫酸を加えて、再度、ｐＨを６．０以下に調整するｐＨ調整工程と、
（Ｄ）工程（Ｃ）で得られた前記スラリーに捕収剤を加えて、スラリーに含まれる鉛硫化物を疎水化させる鉛硫化物疎水化工程と、
（Ｅ）工程（Ｄ）で得られた前記スラリーを浮遊選鉱処理して、鉛硫化物を含む浮鉱と、硫酸カルシウムを含む沈鉱を得る鉛・カルシウム分離工程と、
を含むことを特徴とするカルシウム成分及び鉛成分を含有する微粉末の処理方法。
［２］  カルシウム成分及び鉛成分を含有する微粉末と水との混合物であるスラリーを貯留するための攪拌手段付きの第１の貯留槽と、第１の貯留槽内のスラリーに硫酸を加えるための第１の硫酸供給手段と、第１の貯留槽内のスラリーのｐＨを測定するための第１のｐＨ測定手段とを備えた硫酸カルシウム生成装置と、
該硫酸カルシウム生成装置で得られた前記スラリーを貯留するための攪拌手段付きの第２の貯留槽と、第２の貯留槽内のスラリーに硫化剤を加えるための硫化剤供給手段とを備えた鉛硫化物生成装置と、
該鉛硫化物生成装置で得られた前記スラリーを貯留するための攪拌手段付きの第３の貯留槽と、第３の貯留槽内のスラリーに硫酸を加えるための第２の硫酸供給手段と、該スラリーのｐＨを測定するための第２のｐＨ測定手段とを備えたｐＨ再調整装置と、
該ｐＨ再調整装置で得られた前記スラリーを貯留するための攪拌手段付きの第４の貯留槽と、第４の貯留槽内のスラリーに捕収剤を加えるための捕収剤供給手段を備えた鉛硫化物疎水化装置（ただし、第４の貯留槽は、前記ｐＨ再調整装置の第３の貯留槽と兼用してもよい。）と、
該鉛硫化物疎水化装置で得られた前記スラリーを浮遊選鉱処理するための浮遊選鉱装置と、
を備えたことを特徴とするカルシウム成分及び鉛成分を含有する微粉末の処理システム。
【発明の効果】
【０００７】
本発明によれば、スラリーのｐＨの測定及び調整を、工程（Ａ）のみならず、工程（Ｃ）でも行っているので、処理対象物である微粉末の種類（成分組成）にかかわらず、工程（Ｅ）における鉛成分の回収率を確実に一定以上の値にすることができる。
また、本発明によれば、工程及び薬剤の数が少なく、しかも簡易な操作によって、処理対象物である微粉末からカルシウム成分と鉛成分を分別して回収することができる。
このうち、カルシウム成分は、硫酸カルシウムとして回収され、セメント原料等として用いることができる。
鉛成分は、鉛硫化物（例えば、硫化鉛）として回収され、山元還元による非鉄精練原料等として用いることができる。特に、浮遊選鉱で回収される固体分として、硫酸カルシウム、鉛硫化物以外の他の物質（例えば、ケイ素、アルミニウム等の化合物）が高含有率で含まれる場合であっても、当該他の物質が、硫酸カルシウムと共に沈鉱として回収されるため、浮鉱に含まれる鉛硫化物の含有率を高く維持することができ、常に、良質の非鉄精錬原料を得ることができる。
【発明を実施するための最良の形態】
【０００８】
以下、図面を参照しつつ、本発明のカルシウム成分及び鉛成分を含有する微粉末の処理方法を説明する。
図１は、本発明のカルシウム成分及び鉛成分を含有する微粉末の処理方法の一例を示すフロー図である。
本発明のカルシウム成分及び鉛成分を含有する微粉末の処理方法は、図１に示すように、（Ａ）カルシウム成分及び鉛成分を含有する微粉末と、水と、硫酸を混合して、ｐＨが６．０以下であり、かつ、固体分である硫酸カルシウムを含むスラリーを得る硫酸カルシウム生成工程と、（Ｂ）工程（Ａ）で得られたスラリーに硫化剤を加えて、固体分である硫酸カルシウム及び鉛硫化物を含むスラリーを得る鉛硫化物生成工程と、（Ｃ）工程（Ｂ）で得られたスラリーのｐＨを測定し、ｐＨが６．０を超えている場合は、前記スラリーに硫酸を加えて、再度、ｐＨを６．０以下に調整するｐＨ調整工程と、（Ｄ）工程（Ｃ）で得られた前記スラリーに捕収剤と必要に応じて起泡剤とを加えて、スラリーに含まれる鉛硫化物を疎水化させる鉛硫化物疎水化工程と、（Ｅ）工程（Ｄ）で得られた前記スラリーを浮遊選鉱処理して、鉛硫化物を含む浮鉱と、硫酸カルシウムを含む沈鉱を得る鉛・カルシウム分離工程を含むものである。
【０００９】
［（Ａ）硫酸カルシウム生成工程］
本工程は、カルシウム成分及び鉛成分を含有する微粉末と、水と、硫酸を混合して、ｐＨが６．０以下であり、かつ、固体分である硫酸カルシウムを含むスラリーを得る工程である。
本発明の処理対象となる微粉末としては、例えば、前記の背景技術の欄で説明した、塩素バイパス技術によるセメントキルンの排ガスの処理の過程で捕集される微粉末や、焼却飛灰、溶融飛灰等が挙げられる。
本発明の処理対象となる微粉末中のカルシウム成分の含有率（ＣａＯ換算の質量割合）は、特に限定されないが、好ましくは５〜７０質量％である。なお、該含有率が５質量％未満では、本発明の処理方法によって得られるカルシウム成分の量が少なくなり、カルシウム成分の再資源化を十分に図ることができない。
本発明の処理対象物である微粉末中の鉛成分の含有率（ＰｂＯ換算の質量割合）は、特に限定されないが、通常、０．１〜１０質量％である。該含有率が０．１質量％未満では、鉛の含有量が少なすぎて、本発明の方法を適用する必要性が小さくなる。
【００１０】
本工程の実施形態の一例としては、攪拌手段（例えば、攪拌翼）付きの第１の貯留槽内に、本発明の処理対象となるカルシウム成分及び鉛成分を含有する微粉末と、水との混合物であるスラリーを収容した後、ｐＨ測定手段（ｐＨ計）を用いてｐＨを測定しながら、攪拌下でスラリーに硫酸を添加して、スラリーのｐＨを６．０以下に調整する方法が挙げられる。
スラリーのｐＨは、６．０以下、好ましくは２．０〜５．５、特に好ましくは２．５〜５．０である。該ｐＨが６．０を超えると、硫酸カルシウムの生成が不十分になることがある。該ｐＨが２．０未満では、硫酸の添加量が大きいため、薬剤コストが増大するばかりか、処理対象物である微粉末の種類によっては、工程（Ｅ）における鉛成分の回収率が低下するなどの不都合がある。
水１リットル当たりのカルシウム成分及び鉛成分を含有する微粉末の量は、好ましくは
５〜３００ｇ、より好ましくは２０〜２５０ｇ、特に好ましくは５０〜２００ｇである。該量が５ｇ未満では、カルシウム成分及び鉛成分を含有する微粉末の単位質量当たりの水量が大きくなり、処理の効率が低下する。該量が３００ｇを超えると、鉛・カルシウム分離工程（Ｅ）における鉛成分とカルシウム成分の分離性能が低下する。
攪拌時間は、好ましくは１０〜９０分間、より好ましくは１５〜６０分間である。攪拌時間が１０分間未満では、硫酸カルシウムの生成が不十分となることがある。
【００１１】
本工程の処理は、バッチ式と連続式のいずれでもよい。
バッチ式の処理の場合、本工程におけるスラリーのｐＨの測定は、スラリーを収容する貯留槽に硫酸を供給した後、所定の時間を経過し、少なくともスラリーが均一になった時点（例えば、５分経過後）で行えばよい。なお、スラリーのｐＨは、通常、硫酸を供給した後に所定の値まで低下し、その後、スラリーの攪拌を継続する過程で徐々に増大していくことがわかっている。そのため、本工程の終了時点において、スラリーのｐＨが６．０を超えることもある。しかし、この場合でも、硫酸を供給した後に、スラリーのｐＨが一時的に６．０以下に低下したのであれば、本工程の条件を満たすものとする。
連続式の処理の場合、本工程におけるスラリーのｐＨの測定は、随時、行なうことができる。なお、連続式の処理の場合、前記の攪拌時間は、滞留時間を意味する。
【００１２】
［（Ｂ）鉛硫化物生成工程］
本工程は、工程（Ａ）で得られたスラリーに硫化剤を加えて、固体分である硫酸カルシウム及び鉛硫化物を含むスラリーを得る工程である。
本工程の実施形態の一例としては、攪拌手段（例えば、攪拌翼）付きの第２の貯留槽内に工程（Ａ）で得られたスラリーを収容し、このスラリーに対して攪拌下で硫化剤を加えて、鉛硫化物を生成させ、硫酸カルシウム及び鉛硫化物を含むスラリーを得る方法が挙げられる。
硫化剤の例としては、水硫化ソーダ（ＮａＳＨ）、硫化ソーダ（Ｎａ２Ｓ）、硫化水素ガス（Ｈ２Ｓ）等が挙げられる。
硫化剤の添加量は、スラリー化する前の微粉末中の鉛成分の量に応じて定められる。具体的には、Ｓ（硫化剤中の硫黄）／Ｐｂ（微粉末中の鉛）のモル比が０．８〜３．０の範囲内となる量の硫化剤を添加することが望ましい。但し、硫化剤の添加量は、微粉末に含まれる他の金属成分によってもその最適値が変動するものであり、特に限定されるものではない。仮に、硫化剤の添加量が過剰となり、スラリーのｐＨが６．０を超えたとしても、工程（Ｃ）でｐＨの再調整を行うことができる。
本工程においては、硫化剤を添加した後に十分に攪拌することが好ましい。攪拌時間は、特に限定されないが、好ましくは５〜３０分間である。
本工程の処理は、バッチ式と連続式のいずれでもよい。なお、連続式の処理の場合、前記の攪拌時間は、滞留時間を意味する。
【００１３】
［（Ｃ）ｐＨ調整工程］
本工程は、工程（Ｂ）で得られたスラリーのｐＨを測定し、ｐＨが６．０を超えている場合は、前記スラリーに硫酸を加えて、再度、スラリーのｐＨを６．０以下に調整する工程である。
本工程の実施形態の一例としては、攪拌手段（例えば、攪拌翼）付きの第３の貯留槽（例えば、工程（Ｄ）で用いる第４の貯留槽との兼用の貯留槽としての疎水化反応槽）内に、工程（Ｂ）で得られたスラリーを収容し、ｐＨ測定手段（ｐＨ計）を用いてスラリーのｐＨを測定し、スラリーのｐＨが６．０を超える場合は、硫酸を加えて、スラリーのｐＨを６．０以下に低下させる方法が挙げられる。
本工程において、硫酸を添加した後のｐＨは、６．０以下、好ましくは２．５〜５．５、より好ましくは３．０〜５．０である。該ｐＨが６．０を超えると、本工程後の時間の経過と共にスラリーのｐＨが増大する結果として、工程（Ｄ）における捕収剤の添加及び攪拌が終了する前に、スラリーのｐＨが６．５を超えて、鉛成分の回収率が低下することがある。該ｐＨが２．５未満では、工程（Ｄ）における捕収剤の添加及び攪拌が終了しても、スラリーのｐＨが２．５未満に留まって、工程（Ｅ）における鉛成分の回収率が低下することがある。すなわち、本工程の後、鉛硫化物疎水化工程（Ｄ）を経て、浮選機（浮遊選鉱処理による鉛・カルシウム分離工程（Ｅ））へ供給されるまでの間のスラリーのｐＨは、好ましくは６．０以下、より好ましくは２．５〜５．５、特に好ましくは３．０〜５．０の数値範囲内に保持されることが望ましい。
本工程の処理は、バッチ式と連続式のいずれでもよい。
バッチ式の処理の場合、本工程におけるスラリーのｐＨの測定は、第３の貯留槽内にスラリーを収容した後、直ちに行なうことができる。その結果、ｐＨの測定値が６．０を超えていれば、スラリーに硫酸を加えて、ｐＨを６．０以下に調整する。ｐＨの測定値が６．０以下であれば、硫酸を加えなくてもよいが、硫酸を加えてｐＨをより好ましい数値範囲内へと低下させることは差し支えない。
連続式の処理の場合、本工程におけるスラリーのｐＨの測定は、第３の貯留槽内のスラリーに対して、随時、行えばよい。
なお、バッチ式と連続式のいずれであっても、スラリーのｐＨの調整は、スラリーの攪拌下で行なうことが望ましい。
【００１４】
［（Ｄ）鉛硫化物疎水化工程］
本工程は、工程（Ｃ）でｐＨを再調整したスラリーに対して、捕収剤と必要に応じて起泡剤とを加えて、スラリーに含まれる鉛硫化物を疎水化させる工程である。
本発明で用いられる捕収剤は、工程（Ｂ）で生成した鉛硫化物の疎水性を高めるためのものである。鉛硫化物は、捕収剤によって疎水性を高められた後、泡の表面に付着して、水中を浮上し、浮鉱となる。
【００１５】
本工程は、例えば、攪拌手段（例えば、攪拌翼）付きの第４の貯留槽内にスラリーを貯留して、攪拌下でスラリーに捕収剤を加えることによって行われる。
捕収剤の例としては、ザンセートや、酸性ジチオリン酸エステル類（商品名：エロフロート）や、ｎ−ドデシル硫酸ナトリウム等のアルキル硫酸塩や、オレイン酸ナトリウム等の不飽和脂肪族カルボン酸塩等が挙げられる。これらは、１種を単独で用いてもよいし、２種以上を併用してもよい。
中でも、ザンセート、酸性ジチオリン酸エステル類、オレイン酸ナトリウム等は、本発明において好ましく用いられる。
ここで、ザンセートとは、−ＯＣ（＝Ｓ）−Ｓ−の化学構造を有するキサントゲン酸塩をいう。
ザンセートの例としては、Ｒ−ＯＣ（＝Ｓ）−Ｓ−Ｍ＋（式中、Ｒは炭素数１〜２０（好ましくは２〜５）のアルキル基、ＭはＮａ、Ｋ等のアルカリ金属またはＮＨ４等を表す。）の一般式で表される化合物が挙げられる。
捕収剤の添加量は、スラリー１リットルに対して、好ましくは１０ｍｇ以上、より好ましくは３０ｍｇ以上、特に好ましくは５０ｍｇ以上である。該量が１０ｍｇ未満では、鉛硫化物を浮鉱として十分に浮上させることが困難となる。
捕収剤の添加量の上限値は、特に限定されないが、薬剤コストの削減等の観点から、スラリー１リットルに対して、好ましくは１，０００ｍｇ以下、より好ましくは５００ｍｇ以下である。
【００１６】
起泡剤は、スラリーの起泡が少ない場合に添加される任意成分である。
起泡剤の例としては、メチルイソブチルカルビノール（ＭＩＢＣ；４−メチル−２−ペンタノール）、メチルイソブチルケトン、パイン油、エチレングリコール、プロピレングリコールメチルエーテル、クレゾール酸等が挙げられる。起泡剤として、前記の例示物の他に、例えば、炭素数６〜８の鎖状の炭化水素基（アルキル基等）や炭素数１０〜１５の環状の炭化水素基（芳香族基、シクロアルキル基等）等の疎水性基、及び、水酸基、カルボキシル基等の親水性基を有する化合物も、使用することができる。
起泡剤の添加量は、スラリー１リットルに対して、好ましくは５〜１００ｍｇである。
本工程の処理は、バッチ式と連続式のいずれでもよい。
本工程は、工程（Ｃ）と同時に行なうことができる。この場合、本工程の第４の貯留槽は、工程（Ｃ）の第３の貯留槽と兼用される。
【００１７】
［（Ｅ）鉛・カルシウム分離工程］
本工程は、工程（Ｄ）で得られたスラリーを浮遊選鉱処理して、鉛硫化物を含む浮鉱と、硫酸カルシウムを含む沈鉱を得る工程である。
浮遊選鉱とは、疎水性の表面を有する粒子及び親水性の表面を有する粒子を含む水中に空気を供給して、この空気の泡の表面に、疎水性の表面を有する粒子を付着させ、該粒子が付着している泡を、水中で浮力により浮上させることによって、沈鉱である親水性の表面を有する粒子と、浮鉱である疎水性の表面を有する粒子とに分離するものである。
浮遊選鉱を行う手段としては、ファーレンワルド型浮選機（ＦＷ型浮選機）、ＭＳ型浮選機、フェジャーグレン型浮選機、アジテヤ型浮選機、ワーマン型浮選機等の浮選機が挙げられる。
浮鉱は、スラリーの液中の上部領域（特に液面付近）に存在する固体分を回収することによって、スラリーの他の成分（液分、沈鉱）から分離することができる。
浮鉱は、鉛（Ｐｂ）の分配率（換言すれば、浮鉱中のＰｂと沈鉱中のＰｂの合計量中の浮鉱中のＰｂの質量割合）が大きいので、山元還元による非鉄精錬原料等として用いることができる。
沈鉱は、スラリーの液中の下部領域（特に底面上）に存在する固体分を回収することによって、スラリーの他の成分（液分、浮鉱）から分離することができる。
沈鉱は、浮鉱とは逆に、硫酸カルシウムの分配率が大きく、かつ、鉛硫化物の分配率が小さいので、セメント原料等として用いることができる。沈鉱には、ケイ素、アルミニウム等の化合物が含まれることがある。
【００１８】
本発明において、浮鉱における鉛の分配率は、本発明の処理対象物である微粉末の成分組成の変動にかかわらず、高く維持される。つまり、本発明において、微粉末からの鉛成分の回収率は、常に高く維持される。この点を以下に説明する。
本発明者は、工程（Ｃ）を含まないこと以外は本発明と同様の方法を適用し、かつ、微粉末中のＣａＯの含有率が４０〜５５質量％程度である場合、工程（Ａ）（硫酸カルシウム生成工程）における硫酸の添加によって、ｐＨを４程度に低下させても、その後の時間の経過に伴い、スラリーのｐＨが徐々に増大し、工程（Ｄ）におけるスラリーのｐＨが７を超えることがあり、この場合、微粉末からの鉛の回収率が小さくなるという知見を得た。なお、工程（Ａ）における硫酸の添加時にスラリーのｐＨを２未満に低下させれば、工程（Ｄ）におけるスラリーのｐＨが６．０以下になり、微粉末からの鉛の回収率を高めることができる。
一方、本発明者は、工程（Ｃ）を含まないこと以外は本発明と同様の方法を適用し、かつ、微粉末中のＣａＯの含有率が２０〜３５質量％程度である場合、工程（Ａ）（硫酸カルシウム生成工程）における硫酸の添加によって、ｐＨを４程度に低下させると、工程（Ａ）から工程（Ｄ）までのｐＨの上昇の幅が小さく、工程（Ｄ）におけるスラリーのｐＨが６．０以下になるため、微粉末からの鉛成分の回収率が大きいという知見も得た。なお、工程（Ａ）における硫酸の添加時にスラリーのｐＨを２未満に低下させると、工程（Ｄ）におけるスラリーのｐＨが２．５未満になり、微粉末からの鉛成分の回収率が低下することがある。
このように、本発明者は、微粉末中のＣａＯの含有率の大きさによって、工程（Ａ）における好適なｐＨの数値範囲が異なるという問題を見出し、この問題を解決するためには、工程（Ｃ）（ｐＨ調整工程）を加えることが効果的であることに想到したものである。
本発明によれば、工程（Ｄ）におけるスラリーのｐＨを確実に６．０以下（好ましくは２．５〜５．５）の数値範囲内に保つことができる。その結果、微粉末中のＣａＯの含有率の大きさにかかわらず、浮鉱における鉛の分配率を常に、一定の値（例えば、４５質量％）以上にすることができる。なお、浮鉱における鉛の分配率が大きいことは、処理対象物である微粉末からの鉛成分の回収率が大きいことを意味する。
【００１９】
次に、本発明の微粉末の処理システムの実施の形態について説明する。図２は、本発明の微粉末の処理システムの一例を概念的に示す図である。
微粉末の処理システムは、処理対象物であるカルシウム成分及び鉛成分を含有する微粉末と、水を混合するための混合槽１と、混合槽１から供給されたスラリーに硫酸を加えて、硫酸カルシウムを生成するための硫酸カルシウム生成槽（第１の貯留槽）２と、硫酸カルシウム生成槽２に硫酸を添加するための硫酸貯留槽（第１の硫酸供給手段）３と、硫酸カルシウム生成槽２内のスラリーのｐＨを測定するためのｐＨ計（第１のｐＨ測定手段）４と、硫酸カルシウム生成槽２から供給されたスラリーに硫化剤を加えて、鉛硫化物を生成するための鉛硫化物生成槽（第２の貯留槽）５と、鉛硫化物生成槽５に硫化剤を添加するための硫化剤貯留槽６と、鉛硫化物生成槽５から供給されたスラリーに硫酸を加えて、ｐＨを調整するとともに、捕収剤を加えて、スラリー中の鉛硫化物の疎水性を高めるための疎水化反応槽９（第３の貯留槽と第４の貯留槽を兼用する貯留槽）と、疎水化反応槽９内のスラリーのｐＨを測定するｐＨ計（第２のｐＨ測定手段）７と、疎水化反応槽９に硫酸を添加するための硫酸貯留槽（第２の硫酸供給手段）８と、疎水化反応槽９に捕収剤を供給するための捕収剤貯留槽１０と、疎水化反応槽９から供給されたスラリーに対して浮遊選鉱処理を行うための浮選機１２と、疎水化反応槽９から浮選機１２に供給される流通路内のスラリーに対して起泡剤を供給するための起泡剤貯留槽１１を備えている。本発明の処理システムを構成する各部の間には、スラリーの流通路、または硫酸等の薬剤の供給路が設けられている。
本発明の処理システム中、硫酸カルシウム生成槽２、硫酸貯留槽３、及びｐＨ計４は、硫酸カルシウム生成装置を構成している。鉛硫化物生成槽５、及び硫化剤貯留槽６は、鉛硫化物生成装置を構成している。ｐＨ計７、硫酸貯留槽８、及び疎水化反応槽９は、ｐＨ再調整装置を構成している。疎水化反応槽９、捕収剤貯留槽１０、及び起泡剤貯留槽１１は、鉛硫化物疎水化装置を構成している。
本発明の微粉末の処理システムにおいては、図２に示す兼用の貯留槽（疎水化反応槽９）を有するｐＨ再調整装置および鉛硫化物疎水化装置に代えて、独立した２つの貯留槽を有するｐＨ再調整装置および鉛硫化物疎水化装置としてもよい。
【実施例】
【００２０】
本発明を実施例及び比較例によって説明する。なお、以下の「％」は、特に断らない限り、質量基準である。
［カルシウム成分及び鉛成分を含有する微粉末の用意］
処理対象物であるカルシウム成分及び鉛成分を含有する微粉末として、表１に示す５種（Ａ〜Ｅ）を用意した。これらの微粉末はいずれも、塩素バイパス技術によるセメントキルンの排ガスの処理の過程で捕集される微粉末である。
【表１】
2008093510.tif 000003
【００２１】
［実施例１］
図２に示す連続処理システムを用いて、以下のように微粉末Ａを処理した。
攪拌翼付きの混合槽１内に、水と、水１リットル当たり１５０ｇの量の微粉末Ａを投入して攪拌し、均一なスラリーを得た。
このスラリーを攪拌翼付きの硫酸カルシウム生成槽２（容量：９０リットル）に導いた後、硫酸（濃度：９８％）を加えて、スラリーのｐＨを４．０に調整し、３０分間の滞留時間の条件下で攪拌し、硫酸カルシウムを生成させた。
次いで、このスラリーを攪拌翼付きの鉛硫化物生成槽５（容量：４５リットル）に導いた後、スラリー１リットル当たり３，０００ｍｇの水硫化ソーダ水溶液（濃度：２０質量％）を加えて、１５分間の滞留時間の条件下に攪拌して、鉛硫化物を生成させた。
次いで、このスラリーを攪拌翼付きの疎水化反応槽９（容量：４５リットル）に導いた後、ｐＨを測定した。疎水化反応槽９内のスラリーのｐＨは４．２であった。このｐＨの測定値は、本発明で規定する基準値である６．０よりも小さい。そのため、疎水化反応槽９内のスラリーには硫酸を添加しなかった。
また、疎水化反応槽９内のスラリーに対して、鉛硫化物の疎水性を高めるための捕収剤として、スラリー１リットル当たり、４８０ｍｇ（固形分）の量のアミルザンセートの添加量となるように、アミルザンセート水溶液（濃度：０．４質量％）を加えた。
疎水化反応槽９内のスラリーは、１５分間の滞留時間の条件下で攪拌した。
次いで、このスラリーを、疎水化反応槽９から流通路を介してＦＷ型浮選機１２に導いた後、ＦＷ型浮選機１２内にて、送気しながらスラリーを浮遊選鉱し、浮鉱及び沈鉱を得た。なお、疎水化反応槽９からＦＷ型浮選機１２に導かれるスラリーに対して、流通路の所定の地点で、起泡剤貯留槽１１から、起泡剤として、スラリー１リットル当たり、７０ｍｇの添加量となるようにメチルイソブチルカルビノール（ＭＩＢＣ）を添加した。
浮遊選鉱で得られた浮鉱について、鉛の分配率を算出した。浮鉱中の鉛の分配率は７３質量％であった。
【００２２】
［実施例２］
微粉末Ａに代えて微粉末Ｂを用いたこと以外は、実施例１と同様にして実験した。
その結果、疎水化反応槽９内のスラリーのｐＨは、５．０であった。この値は、本発明の基準値である６．０よりも小さい。そのため、工程（Ｃ）の硫酸は添加しなかった。
浮鉱における鉛の分配率は、７３質量％であった。
【００２３】
［実施例３］
微粉末Ａに代えて微粉末Ｃを用いたこと以外は、実施例１と同様にして実験した。
その結果、疎水化反応槽９内のスラリーのｐＨは、４．５であった。この値は、本発明の基準値である６．０よりも小さい。そのため、工程（Ｃ）の硫酸は添加しなかった。
浮鉱における鉛の分配率は、６４質量％であった。
【００２４】
［実施例４］
微粉末Ａに代えて微粉末Ｄを用いたこと以外は、実施例１と同様にして実験した。
その結果、疎水化反応槽９内のスラリーのｐＨは、６．３であった。この値は、本発明の基準値である６．０よりも大きい。そのため、工程（Ｃ）の硫酸を添加し、スラリーのｐＨを３．５に調整した。
浮鉱における鉛の分配率は、５９質量％であった。
【００２５】
［実施例５］
微粉末Ａに代えて微粉末Ｅを用いたこと以外は、実施例１と同様にして実験した。
その結果、疎水化反応槽９内のスラリーのｐＨは、８．２であった。この値は、本発明の基準値である６．０よりも大きい。そのため、工程（Ｃ）の硫酸を添加し、スラリーのｐＨを４．０に調整した。
浮鉱における鉛の分配率は、４８質量％であった。
【００２６】
［比較例１］
工程（Ｃ）の硫酸を添加しないこと以外は、実施例４と同様にして、実験した。
その結果、浮鉱における鉛の分配率は、４８質量％であり、実施例４と比べて１１質量％小さかった。
［比較例２］
工程（Ｃ）の硫酸を添加しないこと以外は、実施例５と同様にして、実験した。
その結果、浮鉱における鉛の分配率は、２８質量％であり、実施例５と比べて２０質量％小さかった。
実施例１〜５の結果を図３に示す。また、比較例４、５の結果を図４に示す。なお、図４は、図３と対比させるために、実施例１〜３の結果も含む。
【図面の簡単な説明】
【００２７】
【図１】本発明の微粉末の処理方法の一例を示すフロー図である。
【図２】本発明の微粉末の処理システムの一例を概念的に示す図である。
【図３】微粉末中のＣａの含有率と、硫化剤添加後のスラリーのｐＨとの関係、及び、微粉末中のＣａの含有率と、浮鉱中の鉛の分配率との関係を示すグラフ（実施例１〜５）である。
【図４】微粉末中のＣａの含有率と、硫化剤添加後のスラリーのｐＨとの関係、及び、微粉末中のＣａの含有率と、浮鉱中の鉛の分配率との関係を示すグラフ（実施例１〜３、比較例１、２）である。
【符号の説明】
【００２８】
１    混合槽
２    硫酸カルシウム生成槽（第１の貯留槽）
３    硫酸貯留槽（第１の硫酸供給手段）
４    ｐＨ計（第１のｐＨ測定手段）
５    鉛硫化物生成槽（第２の貯留槽）
６    硫化剤貯留槽
７    ｐＨ計（第２のｐＨ測定手段）
８    硫酸貯留槽（第２の硫酸供給手段）
９    疎水化反応槽（第３の貯留槽、第４の貯留槽）
１０  捕収剤貯留槽
１１  起泡剤貯留槽
１２  浮選機
【図１】
2008093510.tif 000004
【図２】
2008093510.tif 000005
【図３】
2008093510.tif 000006
【図４】
2008093510.tif 000007